(57)【特許請求の範囲】
【請求項１】
樹脂を液状フェロモンに浸漬してから２０℃で放置したとき、平衡膨潤率が２〜１０重量％となるフェロモン透過性樹脂を９５〜６０重量部と、平衡膨潤率が０．２〜２重量％となるフェロモン難透過性樹脂を５〜４０重量部との混合物から形成された細管であり、両端の閉じられた該細管内に液状フェロモンが充填されていることを特徴とする徐放性フェロモン製剤。
【請求項２】
前記フェロモン透過性樹脂がポリエチレン、ポリプロピレン、エチレン−酢酸ビニル共重合体およびエチレン−メタクリル酸エステル共重合体から選ばれる樹脂であり、前記フェロモン難透過性樹脂がポリエステル、ポリ塩化ビニリデン、ポリビニルアルコール、エチレン−ビニルアルコール共重合体およびエチレン−酢酸ビニル共重合体の部分ケン化物から選ばれる樹脂であることを特徴とする請求項１に記載の徐放性フェロモン製剤。
【請求項３】
前記フェロモン透過性樹脂がポリエチレンまたはエチレン−酢酸ビニル共重合体であり、前記フェロモン難透過性樹脂がポリビニルアルコール、エチレン−ビニルアルコール共重合体、エチレン−酢酸ビニル共重合体の部分ケン化物から選ばれる樹脂であることを特徴とする請求項１に記載の徐放性フェロモン製剤。
【請求項４】
前記細管の内径が０．４〜２ｍｍであり、肉厚が０．２〜０．８ｍｍであることを特徴とする請求項１〜３のいずれかに記載の徐放性フェロモン製剤。
【発明の詳細な説明】
【０００１】
【産業上の利用分野】
本発明は、揮発性の薬剤であるフェロモンを放出して、害虫の発生を抑制する徐放性フェロモン製剤に関するものである。
【０００２】
【従来の技術】
揮発性の薬剤を徐々に放出してその薬効を長時間持続させるという要求は、例えば性フェロモンを長時間に渡って一定濃度で放出して害虫の発生を抑制する交信攪乱法で求められている。交信攪乱法は害虫が発するよりもはるかに高濃度のフェロモンを圃場に漂わせ、雄又は雌が個々の異性を関知したり位置確認する交信能力を低下させて交尾させないようにする方法である。交信攪乱法では、大気中にフェロモンを放出する徐放性フェロモン製剤が利用されている。徐放性フェロモン製剤のなかでも保持容量の大きい容器封入タイプは、フェロモンを長期間放出するのに有効である。
【０００３】
【発明が解決しようとする課題】
特公昭62-9561号公報、特公平2-62522号公報、特公平2-57044号公報には、高分子製の細管に液状フェロモンが充填され、細管の両端が閉じられた徐放性フェロモン製剤が記載されている。フェロモンの放出速度は製剤の放出面積（外表面積）に比例し、細管の肉厚に反比例する。従って、外表面積が定まっている場合には、肉厚を調整すればフェロモンの放出量が制御される。
【０００４】
交信攪乱法で害虫を防除するには、数ヶ月から長い場合には６〜７ヶ月かかる。このため肉厚を大きくして放出速度を抑制し、フェロモンを６〜７ヶ月以上放出する必要がある。しかし細管の肉厚が大きい場合、フェロモンを充填した後、細管の両端を閉じる際の加工性およびその加工速度が低下する。
【０００５】
肉厚を維持したままでフェロモンの放出速度を抑制する手段として、特開昭62-258301号公報には、製剤の一部をフェロモン難透過性の物質で被覆する方法が記載されている。しかし難透過性物質は被覆の強度が低いために剥がれることがあり、さらに被覆の際のコストが高い。
【０００６】
本発明は前記の課題を解決するためになされたもので、コーティング等の２次加工をせず、細管の肉厚を維持したままでフェロモンの放出速度を抑制できる徐放性フェロモン製剤を提供することを目的とする。
【０００７】
【課題を解決するための手段】
前記の目的を達成するためになされた本発明の徐放性フェロモン製剤は、樹脂を液状フェロモン１に浸漬してから２０℃で放置したとき、平衡膨潤率が２〜１０重量％となるフェロモン透過性樹脂を９５〜６０重量部と、平衡膨潤率が０．２〜２重量％となるフェロモン難透過性脂を５〜４０重量部との混合物から形成された細管２であり、両端の閉じられた細管２内に液状フェロモン１が充填されているものである。
【０００８】
フェロモン透過性樹脂はポリエチレン、ポリプロピレン、エチレン−酢酸ビニル共重合体およびエチレン−メタクリル酸エステル共重合体から選ばれる樹脂であり、フェロモン難透過性樹脂はポリエステル、ポリ塩化ビニリデン、ポリビニルアルコール、エチレン−ビニルアルコール共重合体およびエチレン−酢酸ビニル共重合体の部分ケン化物から選ばれる樹脂であるのが好ましい。
【０００９】
特に好ましくは、フェロモン透過性樹脂をポリエチレンまたはエチレン−酢酸ビニル共重合体、フェロモン難透過性樹脂をポリビニルアルコール、エチレン−ビニルアルコール共重合体、エチレン−酢酸ビニル共重合体の部分ケン化物から選ばれる樹脂とする組み合わせがよい。前記以外の組み合わせでは、加工時に均一に混合しない場合があるので好ましくない。
【００１０】
エチレン−酢酸ビニル共重合体は、酢酸ビニル含量が３〜２５モル％のものが好ましい。
【００１１】
エチレン−酢酸ビニル共重合体の部分ケン化物は、ケン化度が２０モル％以上のものが好ましい。
【００１２】
エチレン−ビニルアルコール共重合体は、ビニルアルコール含量が１０〜６０モル％のものが好ましい。
【００１３】
フェロモン透過性樹脂の平衡膨潤率は２〜１０重量％が好ましく、フェロモン難透過性樹脂の平衡膨潤率は０．２〜２重量％が好ましい。ここでいう平衡膨潤率とは、フェロモン透過性樹脂やフェロモン難透過性樹脂の高分子片を液状フェロモン１中に浸漬して２０℃で放置したときに、高分子片が液状フェロモン１を吸収する量を重量百分率で表したものである。フェロモン透過性樹脂の平衡膨潤率が２重量％未満の場合、細管２に対するフェロモンの透過性が小さすぎるので、細管型のフェロモン製剤には適さない。１０重量％を超えると、フェロモンの透過性が大きすぎ、フェロモン難透過性樹脂と混合しても、透過性がそれほど低下せず放出速度が抑制されない。フェロモン難透過性樹脂の平衡膨潤率が０．２重量％未満の場合、透過性が小さすぎるので、細管型のフェロモン製剤には適さない。２重量％を超えると、透過性が大きすぎて放出速度が抑制されない。
【００１４】
フェロモン透過性樹脂９５〜６０重量部と、フェロモン難透過性樹脂５〜４０重量部との混合物から細管２が成形される。透過性樹脂が６０重量部未満の場合には、成形される細管２の強度が低くなる。９５重量部を超えると、透過性がさほど低くならないので、フェロモンの放出速度が抑制されない。尚、フェロモン透過性樹脂とフェロモン難透過性樹脂とは、均一に混合されていなければならない。
【００１５】
徐放性フェロモン製剤は通常、製剤１個当たりのフェロモン量が１００〜５００ｍｇ、有効放出期間が３〜７ヶ月である。フェロモン１００〜５００ｍｇを３〜７ヶ月間放出するには、細管２の内径を０．４〜２ｍｍ、肉厚を０．２〜０．８ｍｍにするのが好ましい。肉厚が０．２ｍｍ未満の場合には、細管２の強度が低くなるので、両端を閉じる際に行う熱シール、超音波シール等の加工処理がしにくくなる。０．８ｍｍより大きい場合には、細管２が剛直になり、賦形処理の際の加工性および両端を閉じる際の加工性が著しく低下する。
【００１６】
【作用】
平衡膨潤率2〜10重量％のフェロモン透過性樹脂と、平衡膨潤率0.2〜2重量％のフェロモン難透過性脂とからなる細管２内に充填された液状フェロモン１は、細管２の壁面内部に浸透していき、外壁面から大気中へと蒸発する。フェロモンの放出速度は(1)フェロモンの壁面への溶解性、(2)フェロモンの壁面内での拡散速度、(3)フェロモンの大気中への蒸発速度の三つの要素によって決定される。
【００１７】
本発明の徐放性フェロモン製剤は、(1)フェロモンの壁面への溶解性を調節してフェロモンの放出速度を制御するものである。細管２の両端を閉じ、フェロモン透過性樹脂とフェロモン難透過性樹脂とを混合する割合を変えることで、フェロモンの壁面への透過性が調節され、フェロモンの放出速度が制御される。
【００１８】
【実施例】
以下、本発明の実施例を詳細に説明する。図１は、本発明を適用する徐放性フェロモン製剤の一実施例を示す断面図である。同図に示されるように、両端の閉じられた細管２内に液状フェロモン１が充填されている。
【００１９】
徐放性フェロモン製剤は、以下のようにして製造される。フェロモン透過性樹脂とフェロモン難透過性樹脂とを混合溶融し、押し出し成形等によって内径0.4〜2ｍｍ、内径0.2〜8ｍｍの高分子製の細管２を得る。細管２内に液状フェロモン１を充填してから適当な間隔でシールし、シール部分を切断して徐放性フェロモン製剤とする。シールする方法としては熱シール、超音波シールがある。
【００２０】
図１に示された徐放性フェロモン製剤を実際に製造し、フェロモンの放出速度を測定した。その実験例を詳細に説明する。
【００２１】
実施例１
フェロモン透過性樹脂である高密度ポリエチレン樹脂７０重量部と、フェロモン難透過性樹脂であるエチレン−ビニルアルコール共重合樹脂（ビニルアルコール含量３０モル％）３０重量部とを混合し、押し出し成形で内径1.14ｍｍ、肉厚0.35ｍｍの高分子製の細管２を得た。液状フェロモン１としてＺ８−ドデセニルアセテート（ナツヒメシンクイの性フェロモン）を細管２内に充填してから20ｃｍ間隔で超音波シールした。シール部分を切断し、両端が閉じられた高分子細管型の徐放性フェロモン製剤を得た。
【００２２】
（徐放性フェロモン製剤のフェロモン充填量の測定）
細管２の内径が1.14ｍｍ、製剤１個あたりの長さが20cmなので、細管２の体積は0.20cm3である。Ｚ８−ドデセニルアセテートの比重が0.86g/cm3なので、製剤１個当たりの充填量は172ｍｇと計算される。
【００２３】
製剤の両端を切断し、製剤と共にｎ−ヘキサンに溶解、抽出した後、ガスクロマトグラムによりフェロモンの量を測定した。製剤１個あたりからは170ｍｇのフェロモンが検出され、計算値とほぼ一致した。
【００２４】
（高分子の平衡膨潤率の測定）
細管２の製造に使用した高密度ポリエチレンおよびエチレン−ビニルアルコール共重合樹脂のそれぞれを２本ロールでよく混練した後、プレス機でプレスして厚さ0.5ｍｍの高分子シートを得た。そのシートを2×2ｃｍの大きさに切断して高分子片とした。高分子片の重量を測定してからＺ８−ドデセニルアセテートの中に浸漬し、２０℃で放置した。２０日後に高分子片を取り出し、高分子片の表面を濾紙でふき取ってから重量を測定し、重量増加を求めた。その後、再びＺ８−ドデセニルアセテートに漬浸して２０℃に放置し、１０日後（全浸漬日数３０日）に再び重量増加を求めた。２０日後と３０日後の重量増加に変化はなく、平衡に達していると判断できる。高密度ポリエチレンの平衡膨潤率は2.8％であった。エチレン−ビニルアルコール共重合樹脂の平衡膨潤率は0.6％であった。
【００２５】
（放出速度の測定）
徐放性フェロモン製剤を３０℃、風速０．５ｍ／秒の条件下で放置し、重量の経時変化を測定することによって放出速度を測定した。その結果、0.8ｍｇ／日／１個の放出速度で１５０日間にわたってフェロモンを放出していることが分かった。
【００２６】
比較例１
高密度ポリエチレン樹脂を押し出し成形して、内径1.14ｍｍ、肉厚0.35ｍｍの高分子製の細管２を得た。実施例１と同様にしてＺ８−ドデセニルアセテートを細管２内に充填してから20ｃｍ間隔でシールして、両端が閉じられた徐放性フェロモン製剤を得た。
【００２７】
この徐放性フェロモン製剤を３０℃、風速０．５ｍ／秒の条件下で放置して、実施例１と同様に重量の経時変化を測定することでフェロモンの放出速度を測定した。その結果、1.5ｍｇ／日／１個の放出速度で８０日間放出した後、放出速度が徐々に低くなってしまった。有効放出期間は９０日と短いものであった。
【００２８】
【発明の効果】
以上、詳細に説明したように、本発明の徐放性フェロモン製剤において、フェロモン透過性樹脂とフェロモン難透過性樹脂との混合比を所定範囲内で変動させればフェロモンの放出速度を制御できる。細管の肉厚を小さく維持したまま放出速度を抑制できるので、細管の両端を閉じる際の加工がやりやすくなる。さらに適度な固さになるので、賦形処理をする際の加工もしやすくなる。
【図面の簡単な説明】
【図１】本発明を適用する徐放性フェロモン製剤の一実施例を示す断面図である。
【符号の説明】
１は液状フェロモン、２は細管である。
【図１】
0003795110.tif 000002